US2015017263 PROCESS FOR WELDING WELD NUTS TO HIGH STRENGTH STEEL
1. (WO2015127431) PROCESS FOR WELDING WELD NUTS TO HIGH STRENGTH STEEL
Pub. No.: WO/2015/127431 International Application No.: PCT/US2015/017263
B23K 11/14 (2006.01)
Applicants: GESTAMP N.A. [US/US]; 2701 Troy Center Drive Troy, MI 48007-7021 (US)
Inventors: HAMLOCK, Timothy, M.; (US).
VEENSTRA, Kevin; (US).
BOWER, Joshua; (US)
Agent: HARPER, Mark, A.; (US)
61/943,741 24.02.2014 US
Title (EN) PROCESS FOR WELDING WELD NUTS TO HIGH STRENGTH STEEL
(FR) PROCÉDÉ PERMETTANT DE SOUDER DES ÉCROUS À SOUDER À UN ACIER À HAUTE RÉSISTANCE
(EN)A process for projection welding a steel weld nut to an ultra high strength steel component using a direct current projection welding machine is provided. The process includes placing a steel weld nut at a predetermined location on the steel component such that the at least one projection of the weld nut is in direct contact therewith. The DC projection welding machine passes a current through the at least one projection that is in direct contact with the steel component a predetermined amount of weld time, which in turn creates a resistance weld joint between the weld nut and the steel component as is known to those skilled in the art. The predetermined amount of weld time is less than 1 Hz (16.67 sec) and the weld joint between the weld nut and the steel component has a twist off strength greater than 30.0 newton meters (Nm).
(FR)L'invention concerne un procédé permettant le soudage par projection d'un écrou à souder en acier à un composant en acier à résistance ultra-élevée à l'aide d'une machine de soudage par projection à courant continu. Le procédé consiste à placer un écrou à souder en acier au niveau d'un emplacement prédéterminé sur le composant en acier de telle sorte qu'une ou plusieurs saillies de l'écrou à souder soient en contact direct avec celui-ci. La machine de soudage de projection à courant continu fait passer un courant à travers la ou les saillies qui sont en contact direct avec le composant en acier, pendant une quantité prédéterminée de temps de soudage, ce qui crée alors un joint de soudure de résistance entre l'écrou à souder et le composant en acier comme cela est bien connu de l'homme du métier. La quantité prédéterminée de temps de soudure est inférieure à 1 Hz (16,67 s) et le joint de soudure entre l'écrou à souder et le composant en acier présente une résistance de torsion supérieure à 30,0 newton-mètres (Nm).